(57)【要約】  光反射部材に用いられる透光性樹脂塗膜組成物において、紫外線耐性が高く、高架橋でガスバリア性も高く、高温環境下で長期間に亘って高反射率を維持できるものとする。透光性樹脂塗膜組成物は、下記（Ａ）〜（Ｃ）の成分を含有する。（Ａ）：架橋部位として水酸基を有するアクリル樹脂、（Ｂ）：上記（Ａ）成分のアクリル樹脂の固形分１００質量部に対して、メラミン樹脂を２０〜８０質量部、（Ｃ）：上記（Ａ）成分のアクリル樹脂の固形分１００質量部に対して、エポキシ基を有するシラン化合物又はアクリル樹脂を０．１〜１０質量部。この構成によれば、銀に対する塗膜基体成分として耐光性に優れたアクリル樹脂と、架橋性が高いメラミン樹脂と、密着性が高いエポキシ化合物とを含有するので、紫外線耐性が高く、高架橋でガスバリア性も高く、高温環境下で長期間に亘って高反射率を維持することができる。【選択図】図２
2012020793.tif 000002
【特許請求の範囲】
【請求項１】
１．  下記（Ａ）〜（Ｃ）の成分を含有することを特徴とする透光性樹脂塗膜組成物。
（Ａ）：架橋部位として水酸基を有するアクリル樹脂、
（Ｂ）：前記（Ａ）成分のアクリル樹脂の固形分１００質量部に対して、メラミン樹脂を２０〜８０質量部、
（Ｃ）：前記（Ａ）成分のアクリル樹脂の固形分１００質量部に対して、エポキシ基を有するシラン化合物又はアクリル樹脂を０．１〜１０質量部。
【請求項２】
２．  請求項１に記載の透光性樹脂塗膜組成物において、下記（Ｄ）成分を更に含有することを特徴とする透光性樹脂塗膜組成物。
（Ｄ）：前記（Ａ）成分のアクリル樹脂の固形分１００質量部に対して、トリアゾール系紫外線吸収剤又はトリアジン系紫外線吸収剤の一方又は両方を合計で０．１〜２０質量部。
【請求項３】
３．  請求項１又は請求項２に記載の透光性樹脂塗膜組成物において、下記（Ｅ）成分を更に含有することを特徴とする透光性樹脂塗膜組成物。
（Ｅ）：前記（Ａ）成分のアクリル樹脂の固形分１００質量部に対して、有機スルホン酸を０．１〜１０質量部。
【請求項４】
４．  請求項１乃至請求項３のいずれか一項に記載の透光性樹脂塗膜組成物において、
前記（Ｂ）成分のメラミン樹脂がメチル化メラミン樹脂であることを特徴とする透光性樹脂塗膜組成物。
【請求項５】
５．  請求項１乃至請求項４のいずれか一項に記載の透光性樹脂塗膜組成物において、下記（Ｆ）成分を更に含有することを特徴とする透光性樹脂塗膜組成物。
（Ｆ）：前記（Ａ）のアクリル樹脂の固形分１００質量部に対して、フルオロアルキレン基又はパーフルオロアルキル基を骨格中に有し、架橋部位として水酸基を有するフッ素樹脂を１〜１００質量部。
【請求項６】
６．  請求項１乃至請求項５のいずれか一項に記載の透光性樹脂塗膜組成物において、下記（Ｇ）成分を更に含有することを特徴とする透光性樹脂塗膜組成物。
（Ｇ）：前記（Ａ）のアクリル樹脂の固形分１００質量部に対して、ヒンダードアミン系光安定剤、又はベンゾエート系光安定剤の少なくとも一方を０．１〜１０質量部。
【請求項７】
７．  基材と、この基材上にＡｇ又はＡｇ基合金から形成された光反射層と、この光反射層上に形成されたトップコート層と、を備えた光反射部材において、
前記トップコート層が請求項１乃至請求項６のいずれか一項に記載の透光性樹脂塗膜組成物から構成されていることを特徴とする光反射部材。
【請求項８】
８．  基材と、この基材の表面に形成されたアンダーコート層と、このアンダーコート層上にＡｇ又はＡｇ基合金から形成された光反射層と、この光反射層上に形成されたトップコート層と、を備えた光反射部材において、
前記トップコート層が請求項１乃至請求項６のいずれか一項に記載の透光性樹脂塗膜組成物から構成されていることを特徴とする光反射部材。
【請求項９】
９．  前記トップコート層が、シリカ系粒子又はアクリル系粒子を含有することを特徴とする請求項７又は請求項８に記載の光反射部材。
【請求項１０】
１０．  光源と、この光源からの光を反射する、請求項７乃至請求項９のいずれか一項に記載の光反射部材と、を備えたことを特徴とする照明器具。
【発明の詳細な説明】
【技術分野】
【０００１】
本発明は、銀反射面を有する光反射部材に用いて有用な透光性樹脂塗膜組成物と、それを用いた光反射部材及び照明器具に関する。
【背景技術】
【０００２】
従来から、照明器具の光源からの光を反射する光反射部材の反射面に、優れた光反射特性を有する銀が鏡面材料として用いられている。特に、ダウンライトやスポットライトのような、椀形状の光反射部材に銀を用いれば、光反射部材内で光がロスすることなく反射されるので、照明器具の光利用効率を向上させることができる。しかし、銀は、空気中の酸素、水分、亜硫酸ガス等と反応して酸化銀や硫化銀を生成し、変色や腐食を生じ易い。反射面に用いられた銀の表面における変色又は腐食は、光反射部材の外観を悪くするだけでなく、反射率が低下するので、照明器具の光利用効率を低下させる。【０００３】
銀の変色や腐食を抑制するために、銀材料を被覆して保護する塗膜組成物が知られている（例えば、日本特許出願公開の特開平６−５７１９８号公報参照）。また、ＦＲＰ製基材に変性シリコーン樹脂塗料を塗布して形成されるアンダーコート層と、このアンダーコート層上に設けられた銀蒸着膜と、この銀蒸着膜上に変性シリコーン樹脂塗料を塗布して形成されたトップコート層とを備えた反射膜が知られている（例えば、日本特許出願公開の特開２０００−１０６０１７号公報参照）。更に、基体表面に形成された銀層と、この銀層上に形成され、シリコーンアクリル樹脂、シリコーンアルキッド樹脂、又はシロキサン結合を主鎖とした特定の多官能性シリコーン架橋体樹脂から選ばれる１種以上の樹脂からなる硬化被覆層とを備えた光反射部材が知られている（例えば、ＷＯ９９／６２６４６号公報参照）。【０００４】
しかしながら、特開平６−５７１９８号公報に示される塗膜組成物は、常温硬化型のシリコーンアクリル樹脂が主成分であるので、高温環境下での使用には適していない。例えば、この塗膜組成物を用いた光反射部材が、１６０℃程度の高温度環境下で、水銀灯等の紫外線を含む高出力の光に持続的に曝されると、塗膜にクラックが発生することにより、その外観が悪くなることがある。このような環境下で、例えば、１０，０００時間といった長期間に亘って上記光反射部材が持続的に使用されると、塗膜が剥離することによって銀を含む光反射層が保護されなくなり、結果的に銀の反射特性を低下させることがある。【０００５】
また、特開２０００−１０６０１７号公報に示される光反射部材においても、上記の水銀灯に長時間に亘って曝されると、光反射部材が光源からの熱によって１６０℃程度の高温になる。また、光反射部材が紫外線に持続的に照射されるので、トップコート層が黄色又は褐色に変色し、その外観が悪くなる。更にこの状態が続くと、アンダーコート層の分解生成物によって銀膜が変色して、外観が更に悪くなるなり、反射率も低下する。【０００６】
また、ＷＯ９９／６２６４６号公報に示される光反射部材は、ガス透過性が高いシリコーン系材料を用いているので、一般環境と比較して硫化水素等のガスが高濃度で存在する環境下で、長期間に亘って使用された場合には、銀の変色が発生し、反射率が低下することがある。そのため、この光反射部材は、化学工場やトンネル等、硫化水素等を含む排気ガスが高濃度で存在する場所で用いられる照明器具に使用するには適していない。
【発明の開示】
【０００７】
本発明は、上記課題に鑑みてなされたものであり、紫外線耐性が高く、高架橋でガスバリア性も高く、光反射部材の銀反射層を被覆するのに用いたとき高温環境下で長期間に亘って高い反射性を維持することができる透光性樹脂塗膜組成物と、それを用いた光反射部材及び照明器具を提供することを目的とする。
【０００８】
上記課題を解決するため、本発明に係る透光性樹脂塗膜組成物は、下記（Ａ）〜（Ｃ）の成分を含有することを特徴とする。（Ａ）：架橋部位として水酸基を有するアクリル樹脂、（Ｂ）：上記（Ａ）成分のアクリル樹脂の固形分１００質量部に対して、メラミン樹脂を２０〜８０質量部、（Ｃ）：上記（Ａ）成分のアクリル樹脂の固形分１００質量部に対して、エポキシ基を有するシラン化合物又はアクリル樹脂を０．１〜１０質量部。
【０００９】
上記透光性樹脂塗膜組成物において、下記（Ｄ）成分を更に含有することが好ましい。（Ｄ）：上記（Ａ）成分のアクリル樹脂の固形分１００質量部に対して、トリアゾール系紫外線吸収剤又はトリアジン系紫外線吸収剤の一方又は両方を合計で０．１〜２０質量部。
【００１０】
また、上記透光性樹脂塗膜組成物において、下記（Ｅ）成分を更に含有することが好ましい。（Ｅ）：上記（Ａ）成分のアクリル樹脂の固形分１００質量部に対して、有機スルホン酸を０．１〜１０質量部。
【００１１】
また、上記透光性樹脂塗膜組成物において、上記（Ｂ）成分のメラミン樹脂がメチル化メラミン樹脂であることが好ましい。
【００１２】
また、上記透光性樹脂塗膜組成物において、下記（Ｆ）成分を更に含有することが好ましい。（Ｆ）：上記（Ａ）のアクリル樹脂の固形分１００質量部に対して、フルオロアルキレン基又はパーフルオロアルキル基を骨格中に有し、架橋部位として水酸基を有するフッ素樹脂を１〜１００質量部。
【００１３】
また、上記透光性樹脂塗膜組成物において、下記（Ｇ）成分を更に含有することが好ましい。（Ｇ）：前記（Ａ）のアクリル樹脂の固形分１００質量部に対して、ヒンダードアミン系光安定剤、又はベンゾエート系光安定剤の少なくとも一方を０．１〜１０質量部。
【００１４】
本発明においては、上記透光性樹脂塗膜組成物にて反射面を保護した光反射部材も提供される。この光反射部材は、基材と、この基材上にＡｇ又はＡｇ基合金から形成された光反射層と、この光反射層上に形成されたトップコート層と、を備え、上記トップコート層が上記透光性樹脂塗膜組成物から構成されていることが好ましい。
【００１５】
あるいは、上記光反射部材は、基材と、この基材の表面に形成されたアンダーコート層と、このアンダーコート層上にＡｇ又はＡｇ基合金から形成された光反射層と、この光反射層上に形成されたトップコート層と、を備え、上記トップコート層が上記のいずれかの透光性樹脂塗膜組成物から構成されているものであっても良い。
【００１６】
この場合、上記トップコート層が、シリカ系粒子、又はアクリル系粒子を含有することが好ましい。
【００１７】
さらに本発明では、上記光反射部材を備え、この光反射部材にて光源からの光を反射するようにした照明器具も提供される。
【００１８】
本発明の透光性樹脂塗膜組成物によれば、上記成分（Ａ）（Ｂ）（Ｃ）を有することで、紫外線耐性が高く、高架橋でガスバリア性も高い塗膜を形成できる。したがって、この透光性樹脂塗膜組成物を用いてトップコート層を形成した上記光反射部材は、高温環境下で長期間に亘って高い反射性を維持することができる。さらに、この光反射部材を用いた上記照明器具では高い光利用効率が得られる。
【図面の簡単な説明】
【００１９】
【図１】図１は本発明の一実施形態に係る光反射部材を用いた照明器具の一部分解側断図である。
【図２】図２は同光反射部材の側断面図である。
【図３】図３は上記実施形態の変形例に係る光反射部材の側断面図である。
【図４】図４は上記実施形態の更に別の変形例に係る光反射部材の側断面図である。
【発明を実施するための形態】
【００２０】
本発明の一実施形態にについて、図１及び図２を参照して説明する。図１及び図２は、本実施形態に係る本実施形態の光反射部材１を用いた照明器具の一例を示している（以下、照明器具２とする）。この照明器具２は、一般的な施設、店舗、住宅等に用いることができる。ここでは、図１に示すように、照明器具２の一構成例として天井埋込式のスポットライトを示す。この照明器具２は、光源３と、この光源３からの光を反射するための光反射部材１と、を備える。光反射部材１は、光源３を取り付けるためのソケット４が設けられるソケット部から中央部及び光出射方向の開口部へ広がった碗形状に形成されている。ソケット部は、照明器具２の本体部５に接続され、開口部には、照明器具２を天井裏へ係止するための板バネ６が取り付けられる。本体部５には、光源３に適合する適宜の安定器７等が設けられる。
【００２１】
光反射部材１は、図２に示すように、基材１１と、この基材１１上に形成されるアンダーコート層１２と、銀（Ａｇ）又はＡｇ基合金から形成された反射面としての光反射層１３と、この光反射層１３上に形成され、反射面を被覆する被膜塗料として機能するトップコート層１４と、を備える。
【００２２】
基材１１は、光源３から発生する熱に耐え得る材料から構成される。基板１１に用いられる材料の例として、樹脂等の有機材料、金属やガラス等の無機材料、又はこれらを組み合わせたもの等が挙げられるが、これらに限定されない。また、基材１１の形状は、光源３からの光を効率良く反射し、照明器具２の仕様等に応じて所望の配光を実現できるように形成され、上記碗形状に限られない。
【００２３】
基材１１を構成する材料として、例えば、熱可塑性樹脂であれば、ポリブチレンテレフタレート（ＰＢＴ）、ポリエチレンテレフタレート（ＰＥＴ）、ポリフェニレンスルフィド（ＰＰＳ）、ポリフェニレンスルフィド（ＰＰＳ）、ポリフェニレンオキサイド（ＰＰＯ）、熱可塑性ポリイミド（ＰＩ）、ポリエーテルイミド（ＰＥＩ）、ポリカーボネイト（ＰＣ）、液晶ポリマー（ＬＣＰ）、シンジオタクチックポリスチレン（ＳＰＳ）等が挙げられる。また、熱硬化性樹脂であれば、バルクモールディングコンパウンド（ＢＭＣ）用材料として一般的に用いられている不飽和ポリエステル（ＵＰ）等が挙げられる。
【００２４】
耐熱性、強度、耐光性等を向上させるため、これらの樹脂材料には、無機充填剤等の各種添加剤が添加されてもよい。また、同様の目的で、複数の熱可塑性樹脂をポリマーブレンド又は相溶化剤を用いてブロック共重合させてもよい。また、基材１１を所定の形状に形成する方法として、例えば、射出成形、圧縮成形、真空成形、圧空成形等といった樹脂成形に用いられる一般的な成形方法が用いられる。
【００２５】
また、基材１１を構成する材料として、金属が用いられる場合には、例えば、アルミニウム（Ａｌ）基合金、マグネシウム（Ｍｇ）基合金又は鉄（Ｆｅ）基合金等が挙げられる。基板１１の成形方法としては、材料と要求される光反射部材１の形状等を考慮して適当な方法が選択され、例えば、スピニング加工、プレス加工、ダイキャスト、チクソモールディング等が挙げられる。基材１１を構成する材料としてガラスが用いられる場合には、その形成方法として、例えば、プレス加工やブロー加工等が用いられる。また、基材１１を成形後、表面に加工油、離型剤、成形時のガスの付着等がある場合には、それらが物理的又は化学的な方法によって除去されることが好ましい。
【００２６】
アンダーコート層１２は、基材１１と光反射層１３との密着性を向上させ、基材１１の平滑性を向上させるために形成される。基材１１が樹脂材料から成り、光反射層１３との密着性や平滑性が十分に確保されていれば、アンダーコート層１２は必ずしも形成されていなくてもよい。アンダーコート層１２は、例えば、ビニル樹脂、アクリル樹脂、シリコーン樹脂、フッ素樹脂、エポキシ樹脂、メラミン樹脂等の樹脂材料から成る塗膜から形成される。成膜方法としては、スプレーコート、スピンコート、ロールコート、ディップコート等の公知の方法が選択的に用いられる。また、硬化方法としては、熱、紫外線、電子線等の公知の手段が用いられる。なお、アンダーコート層１２の膜厚は特に限定されないが、例えば、５〜３０ｎｍが望ましい。アンダーコート層１２の膜厚が厚過ぎると、予め光照射方向を考慮して設計された基材１１に対して好ましくない影響を与えることがある。
【００２７】
光反射層１３を構成する材料は、Ａｇ又はＡｇ基合金材料であれば特に限定されないが、可視光域の反射性を高めるために、Ａｇを主成分とし、Ａｇを９０ａｔ％以上含んでいることが好ましい。Ａｇは銅（Ｃｕ）等の不純物を含んでいてもよいが、不純物の含有量は１０ａｔ％以下であることが好ましい。また、Ａｇ基合金としては、例えば、金（Ａｕ）、ネオジム（Ｎｄ）、ビスマス（Ｂｉ）、ケイ素（Ｓｉ）又はＭｇ等の材料とＡｇとの合金を用いることによって、Ａｇを含む光反射層１３の耐久性を向上させることができる。光反射層１３の形成方法としては、例えば、真空蒸着法、マグネトロンスパッタリング法、イオンプレーティング法、イオンアシスト法、プラズマアシスト法、物理的蒸着法（ＰＶＤ）等が挙げられる。
【００２８】
次に、トップコート層１４を構成する透光性樹脂塗膜組成物について、その塗膜基体を構成する夫々の成分について説明する。本実施形態のトップコート層１４を構成する透光性樹脂塗膜組成物は、下記（Ａ）〜（Ｃ）の成分、すなわち、（Ａ）：架橋部位として水酸基を有するアクリル樹脂と、（Ｂ）：上記（Ａ）成分のアクリル樹脂の固形分１００質量部に対して、メラミン樹脂を２０〜８０質量部と、（Ｃ）：上記（Ａ）成分のアクリル樹脂の固形分１００質量部に対して、エポキシ基を有するシラン化合物又はアクリル樹脂を０．１〜１０質量部とを含有する。
【００２９】
（Ａ）成分である架橋部位として水酸基を有するアクリル樹脂は、樹脂の骨格となる成分である。（Ａ）成分は、水酸基を有するアクリル樹脂であれば、特に限定されないが、例えば、市販品では、三菱レーヨン（株）製「ＬＲ２６２９」、ＤＩＣ（株）製「Ａ８１４」「Ａ８１７」等が好適に用いられる。耐光性の観点から、スチレンを含有しない非スチレン系のアクリル樹脂がより好ましく、相溶性や硬化性の観点から、分子量（Ｍｗ）１００００〜５００００の範囲の樹脂が特に好ましい。水酸基を有するアクリル樹脂としては、水酸基含有不飽和モノマー、酸基含有不飽和モノマー及びその他の不飽和モノマーから選択される不飽和モノマー混合物を重合させることによって得られるアクリル樹脂が用いてられてもよい。
【００３０】
上記水酸基含有不飽和モノマーとしては、特に限定されないが、例えば、ヒドロキシエチルアクリレート、ヒドロキシエチルメタクリレート、ヒドロキシプロピルメタクリレート、ヒドロキシブチルアクリレート、ダイセル化学社製「プラクセルＦＭ１」（ε−カプロラクトン変性ヒドロキシエチルメタクリレート）、ポリエチレングリコールモノアクリレート又はモノメタクリレート、ポリプロピレングリコールモノアクリレート又はモノメタクリレート等が挙げられる。
【００３１】
上記酸基含有不飽和モノマーとしては、特に限定されないが、例えば、アクリル酸、メタクリル酸、イタコン酸、クロトン酸、マレイン酸等のカルボン酸類等が挙げられる。
【００３２】
上記その他の不飽和モノマーとしては、特に限定されないが、例えば、アクリル酸又はメタクリル酸のメチル、エチル、プロピル、ブチル、ヘキシル、エチルヘキシル、ラウリル等のエステル基含有アクリル系単量体；ビニルアルコールと酢酸、プロピオン酸等のカルボン酸とのビニルアルコールエステル系単量体；スチレン、α−メチルスチレン、ビニルナフタレン、ブタジエン、イソプレン等の不飽和炭化水素系単量体；アクリロニトリル、メタクリロニトリル等のニトリル系単量体；アクリルアミド、メタクリルアミド、Ｎ−メチロールアクリルアミド、Ｎ，Ｎ−ジメチルアクリルアミド、ジアセトンアクリルアミド等のアクリルアミド系単量体等が挙げられる。
【００３３】
成分（Ｂ）は、硬化剤成分であり、メラミン樹脂を用いることによって、高架橋の塗膜を得ることができる。メラミン樹脂は、アミノ樹脂という分類に含まれる樹脂であるが、メラミン樹脂以外の樹脂、例えば、ベンゾグアナミン樹脂、グリコールウリル樹脂、尿素樹脂等は、メラミン樹脂よりも耐光性や架橋性が低いので、本実施形態に要求される高耐光性・耐熱性の塗膜を得ることができない。
【００３４】
メラミン樹脂は、アルキルエーテル化された型を用いることが好ましい。他の型のもの、例えば、イミノ型やメチロール型は、３官能や４官能のアルコキシシランを樹脂組成物中に含有させた場合、塗料貯蔵安定性が低下するので好ましくない。アルコキシシラン化合物の部分加水分解縮合物をシランカップリング剤で処理しても、イミノ型メラミン樹脂やメチロール型メラミン樹脂は、その縮合物と容易に反応するからである。アルキルエーテル化メラミン樹脂としては、メトキシ基又はブトキシ基の少なくとも一方で置換されたメラミン樹脂を用いることが特に好ましい。メトキシ基やブトキシ基で置換されたメラミン樹脂とは、例えば、ｉ−ブチル基若しくはｎ−ブチル基単独で、又はブチル基とメチル基とで、エーテル化したメラミン樹脂である。これらのメラミン樹脂は、優れた塗料貯蔵安定性を有し、疎水性である。そのため、このメラミン樹脂が塗膜の形成に用いられたときに、メラミン樹脂が塗膜上層部に偏在し、塗膜表面の架橋密度が高くなる。その結果、塗膜内部への汚染物質の浸透を抑制することができ、耐汚染性を向上させることができる。
【００３５】
樹脂組成物中のアミノ樹脂の含有量は、特に限定されないが、アクリル樹脂の固形分に対して、１０〜５０質量％の範囲に設定されることが好ましく、より好ましい範囲は１５〜４０質量％である。アミノ樹脂の量が多いと、塗膜が硬く脆くなる。一方、アミノ樹脂の量が少ないと架橋度が不足し、塗膜の硬度が不十分になり、耐薬品性が低くなる。
【００３６】
この（Ｂ）成分の配合量は、上述したように、（Ａ）成分のアクリル樹脂１００質量部に対して２０〜８０質量部であることが好ましく、より好ましい範囲は２５〜５０質量部である。メラミン樹脂が多過ぎると塗膜が硬くなり過ぎるので、密着が低下し、耐光性も低下する。一方、メラミン樹脂が少な過ぎると塗膜の架橋が不十分になるので、ガスバリア性が低下する。
【００３７】
上記（Ｂ）成分のメラミン樹脂は、メチル化メラミン樹脂であってもよい。メチル化メラミン樹脂は、メラミン樹脂に反応性が高く自己縮合性が小さいので、緻密な膜となり架橋密度が向上し、ガスバリア性を高めることができる。
【００３８】
（Ｃ）成分は、密着性を付与するための成分であり、エポキシ基を有するシラン化合物又はアクリル樹脂を用いることによって、下地（光反射層１３）への高密着性が発現する。この（Ｃ）成分は、例えば、信越化学製のＫＢＭ−３０３、ＫＢＭ４０３、ＫＢＥ−４０２、ＫＢＥ−４０３、Ｘ−４１−１０５３、Ｘ−４１−１０５６等が用いられる。エポキシ基を有するアクリル樹脂としては、日油製のブレンマーＣＰ−１５、ＣＰ−３０、ＣＰ−５０Ｍ、マープルーフＧ−１００５Ｓ、Ｇ−１０１０Ｓ等が用いられる。
【００３９】
この（Ｃ）成分の配合量は、上述したように、（Ａ）成分のアクリル樹脂１００質量部に対して、０．１〜１０質量部であることが好ましく、より好ましくは１〜６質量部の範囲である。エポキシ基含有化合物が多過ぎると、塗膜が疎になるので、ガスバリア性が低下する。一方、エポキシ基含有化合物が少な過ぎると、下地への密着性が低下するので、長期間に亘ってＡｇを保護することができない。
【００４０】
このように構成された透光性樹脂塗膜組成物は、銀に対する塗膜基体成分として、耐光性に優れたアクリル樹脂と、架橋性が高いメラミン樹脂、密着性が高いエポキシ化合物を含有する。そして、これらを硬化させてトップコート層１４を形成することによって、可視光線透過性に優れた無色透明の塗膜組成物となり、硬化した塗膜の状態で耐熱性や耐光性に優れ、変色や亀裂などを抑制することができる。
【００４１】
また、本実施形態の透光性樹脂塗膜組成物は、（Ｄ）成分として、前記（Ａ）成分のアクリル樹脂の固形分１００質量部に対して、トリアゾール系紫外線吸収剤又はトリアジン系紫外線吸収剤の一方又は両方を合計で０．１〜２０質量部を更に含有することが好ましく、より好ましい範囲は２〜１０質量部である。
【００４２】
この（Ｄ）成分は、紫外線を吸収する成分であり、添加することによって耐光性を向上させることができる。特に、紫外線吸収剤の中でも溶剤、樹脂への溶解性、耐久性の観点からトリアゾール系紫外線吸収剤又はトリアジン系紫外線吸収剤が好適に用いられる。例えば、トリアゾール系の紫外線吸収剤については、台湾永光化学工業股分有限公司製のＥＶＥＲＳＯＲＢ７０、７１、７２、７３、７４、ＢＡＳＦ製のＴＩＮＵＶＩＮ  ＰＳ、９９、１０９、３２８等が用いられる。また、トリアジン系の紫外線吸収剤については、台湾永光化学工業股分有限公司製のＳＢ−ＵＶＡ  ６１６４、６５７７、ＢＡＳＦ製のＴＩＮＵＶＩＮ４００、４０５、４７９等が用いられる。上記紫外線吸収剤は、いずれか一方を用いてもよいし、その両方が用いられてもよい。
【００４３】
この（Ｄ）成分の配合量は、上述したように、（Ａ）成分のアクリル樹脂１００質量部に対して、０．１〜２０質量部であることが好ましく、多過ぎると架橋性が悪くなるので、ガスバリア性が低下する。一方、配合量が０．１質量部以下である場合は、紫外線吸収の効果をほとんど得られない。
【００４４】
また、本実施形態の透光性樹脂塗膜組成物は、（Ｅ）成分として、前記（Ａ）成分のアクリル樹脂の固形分１００質量部に対して、有機スルホン酸を０．１〜１０質量部を更に含有することが好ましく、より好ましい範囲は０．３〜４質量部である。（Ｅ）成分の有機スルホン酸は、メラミン樹脂の架橋促進のために、触媒として微量添加すると、ガスバリア性を向上させることができる。このスルホン酸としては、例えば、ｐ−トルエンスルホン酸、ベンゼンスルホン酸、デカンスルホン酸、パーフロロスルホン酸等が挙げられる。その添加量は、上述したように、（Ａ）成分のアクリル樹脂に対して０．１〜１０質量部であることが好ましい。有機スルホン酸が多過ぎると、ガスバリア性は向上するが、硬化収縮が大きくなるので、基材への密着性が悪くなる。一方、有機スルホン酸が少な過ぎると、触媒作用がほとんど得られない。
【００４５】
また、本実施形態の透光性樹脂塗膜組成物は、（Ｆ）成分として、前記（Ａ）のアクリル樹脂の固形分１００質量部に対して、フルオロアルキレン基、又はパーフルオロアルキル基を骨格中に有し、架橋部位として水酸基を有するフッ素樹脂を１〜１００質量部を更に含有することが好ましく、より好ましい範囲は５〜３０質量部である。（Ｆ）成分のフッ素樹脂は、耐光・耐熱性が高いフッ素含有基（フルオロアルキレン基、又はパーフルオロアルキル基）を骨格中に含む樹脂を配合、硬化することによって、樹脂組成としての耐光・耐熱性を向上させる。
【００４６】
このフッ素を含有する樹脂は、架橋性基を有する樹脂であれば特に限定されないが、上記成分（Ａ）で述べたアクリル樹脂におけるアクリル系モノマーとフッ素含有モノマーとを共重合させたものが望ましい。具体的には、フッ素系モノマーとして例示され、トリフルオロエチル（メタ）アクリレート、パーフルオロデシルエチル（メタ）アクリレート、パーフルオロオクチルエチル（メタ）アクリレート、パーフルオロヘキシルエチル（メタ）アクリレート、パーフルオロブチルエチル（メタ）アクリレート、パーフルオロポリエーテル（メタ）アクリレート等である。また、ビニル系モノマーとしては、具体的には、例えば、トリフルオロメチルビニル、パーフルオロエチルビニル、パーフルオロエチルエーテルビニル等が挙げられる。なお、ここで（メタ）アクリレートとは、アクリレート又はメタクリレートを意味する。
【００４７】
また、フッ素を含有し、炭素−炭素二重結合を有する成分であるフルオロオレフィンを更に重合させても良い。フルオロオレフィンとしては、例えば、フッ化ビニリデン、テトラフルオロエチレン、クロロトリフルオロエチレン、ヘキサフルオロプロペン等が挙げられる。これらのフルオロオレフィンは、夫々単独で用いてもよいし、２種以上を組み合わせて用いてもよい。
【００４８】
また、本実施形態の透光性樹脂塗膜組成物は、（Ｇ）成分として、前記（Ａ）成分のアクリル樹脂の固形分１００質量部に対して、ヒンダードアミン系光安定剤、又はベンゾエート系光安定剤の少なくとも一方を０．１〜１０質量部、更に含有することが好ましく、より好ましい範囲は１〜５質量部である。
【００４９】
この（Ｇ）成分は、紫外線によって発生したラジカルを消費して安定化する成分である。これらの光安定剤の添加によって、樹脂組成物自身の耐光性を著しく向上させることができる。ヒンダードアミン系光安定剤としては、例えば、市販品では台湾永光化学工業股分有限公司製のＥＶＥＲＳＯＲＢ９０、９１、９３、９５、ＢＡＳＦ製のＴＩＮＵＶＩＮ  １２３、１４４、１５２等が用いられる。ベンゾエート系光安定剤としては、ＴＩＮＵＶＩＮ  １２０、双邦實業股分有限公司製のＳＢ−ＵＶＡ６１２等が用いられる。これらの光安定剤として、いずれか一方のみが用いられててもよいし、両方が用いられてもよい。
【００５０】
市販品としては、旭硝子社製のルミフロン、富士化成工業社製の撥水性樹脂ＺＸ、セントラル硝子社製のセフラルコート、関東電化工業社製のエフクリア等が例示される。（Ｆ）成分の配合量は、上述したように、（Ａ）成分のアクリル樹脂１００質量部に対して１〜１００質量部が好ましい。フッ素樹脂が多過ぎると、フッ素樹脂の特徴である非付着性が強くなるので、密着性が低下する。
【００５１】
上記（Ａ）〜（Ｇ）成分を含む透光性樹脂塗膜組成物を、塗膜組成物として成り立たせるため、種々の溶剤が用いられる。この溶剤としては、例えば、トルエン、キシレン等の芳香族炭化水素、メタノール、エタノール、イソプロピルアルコール等のアルコール類、酢酸エチル、エチルセロソルブ、メチルセロソルブ、ブチルセロソルブ等のセロソルブアセテート等のエステル類、メチルエチルケトン、メチルイソブチルケトン、シクロヘキサン等のケトン類等が挙げられる。溶剤は、１種のものを単独で使用してもよく、２種以上を混合して使用してもよい。また、この透光性樹脂塗膜組成物には、必要に応じて、レベリング剤、消泡剤、表面調整剤、艶消し剤、等の公知の添加剤が更に添加されてもよい。また、透光性樹脂塗膜組成物は、上記アンダーコート層１２と同様に、スプレー法やディップ法等によって被対象物にコーティングされた後、赤外線や熱風、紫外線や電子線等の照射により硬化させることにより、トップコート層１４が形成される。
【００５２】
次に、本実施形態に係る光反射部材の変形例について、図３を参照して説明する。この変形例に係る光反射部材１は、上述の実施形態における、アンダーコート層１２又はトップコート層１４を形成する透光性樹脂塗膜組成物に、光拡散剤１５として、シリカ系粒子、又はアクリル系粒子を添加している。このシリカ系粒子、アクリル系粒子とは、平均粒子径が１０μｍ以下の白色微粉末状であり、表面をシリコーンオイル等で処理してもよい。なお、図例では、アンダーコート層１２に光拡散剤１５を添加した構成を示す。
【００５３】
シリカ系粒子、アクリル系粒子の添加量は、特に限定されないが、塗膜組成物（固形分）に対して２〜１０質量％であることが望ましい。この範囲を超えると光反射部材の反射率が極端に低下し、Ａｇ又はＡｇ基合金を光反射層として用いる効果が得られない。また、シリカ系粒子、アクリル系粒子の添加量が上記の範囲を下回ると、十分な光拡散性が得られない。
【００５４】
続いて、本実施形態に係る光反射部材の更に別の変形例について、図４を参照して説明する。この変形例に係る光反射部材１は、上述の実施形態における、光反射層１３とトップコート層１４の間に０．００５〜０．５μｍの遷移金属又は金属酸化物を含む金属層１６を積層させている。この金属層１６を積層することによって、光反射層１３中のＡｇが熱や光等の作用で凝集する動きを抑制する効果を発現するので、耐光性を更に向上させることができる。
【００５５】
以下、本実施形態の光反射部材１の実施例１〜２１について、より具体的に説明する。なお、実施例１〜８の材料組成を下記の表１に、実施例９〜１６の材料組成を下記の表２に、実施例１７〜２３の材料組成を下記の表３に、実施例２４，２５の材料組成を下記の表４に示す。
【００５６】
（実施例１）
実施例１の光反射部材１の構成は、上記図２に示される。Ａｌ（１０５０）材をスピニング成形により光反射部材１の形状（図１参照）に加工した基材１１を、アルカリ洗浄剤にて脱脂洗浄した後、アンダーコート層１２として、塩基性窒素原子を有する反応性基含有ビニル重合体（アクリディックＡ−９５４０；ＤＩＣ製）１００質量部、加水分解性シリル基及びエポキシ基含有化合物（アクリディックＡ−９５８５；ＤＩＣ製）１５質量部、２−（ベンゾチアゾリルチオ）−コハク酸（イルガコア２５２；ＢＡＳＦ製）０．５質量部、キシレン１００質量部、イソプロピルアルコール３０質量部、酢酸ブチル２０質量部の割合で配合し、５分間攪拌した後、スプレー法で塗膜厚が１２μｍになるように塗布し、７０℃、２０分乾燥することによってアンダーコート層１２を形成した。アンダーコート層１２を形成した後、Ａｇ（純度９９．９９％）をアルゴン（Ａｒ）ガス雰囲気中でＤＣマグネトロンスパッタリングし、平均膜厚８００Åの光反射層１３を形成した。
【００５７】
次に、（Ａ）成分：アクリル樹脂（アクリディックＡ８１４；ＤＩＣ製、不揮発分５０％）１００質量部と、（Ｂ）成分：ブチル化メラミン樹脂（ユーバン２２５；三井化学製、不揮発分６０％）２８質量部と、（Ｃ）成分：エポキシ基を有するシラン化合物（ＫＢＭ４０３；信越化学製、不揮発分１００％）１質量部とを混合し、更に、溶剤等の他の成分として、酢酸ブチル６０質量部、酢酸エチル６０質量部、ノルマルブタノール６０質量部の割合で配合し、５分間攪拌した後、スプレー法で塗膜厚が１２μｍになるように塗布し、１５０℃、３０分乾燥することによってトップコート層１４を形成して実施例１の光反射部材１が作成された。
【００５８】
（実施例２）
トップコート層１４の材料組成のブチル化メラミン樹脂（ユーバン２２５；三井化学製）の配合を６５質量部とした点を除き、上記実施例１と同様の方法により実施例２の光反射部材１が作成された。
【００５９】
（実施例３）
トップコート層１４の材料組成のブチル化メラミン樹脂（ユーバン２２５；三井化学製）の配合を２０質量部とした点を除き、上記実施例１と同様の方法により実施例３の光反射部材１が作成された。
【００６０】
（実施例４）
トップコート層１４の材料組成のエポキシ基を有するシラン化合物（ＫＢＭ４０３；信越化学製）の配合を４．５質量部とした点を除き、上記実施例１と同様の方法により実施例４の光反射部材１が作成された。
【００６１】
（実施例５）
トップコート層１４の材料組成のエポキシ基を有するシラン化合物（ＫＢＭ４０３；信越化学製）の配合を０．０８質量部とした点を除き、上記実施例１と同様の方法により実施例５の光反射部材１が作成された。
【００６２】
（実施例６）
トップコート層１４の材料組成に、（Ｄ）成分として、トリアゾール系紫外線吸収剤（ＴＩＮＵＶＩＮ３８４−２；ＢＡＳＦ製、不揮発分９５％）２．６質量部、トリアジン系紫外線吸収剤（ＴＩＮＵＶＩＮ４００；ＢＡＳＦ製、不揮発分８５％）２．９質量部を更に配合した点を除き、上記実施例１と同様の方法により実施例６の光反射部材１が作成された。
【００６３】
（実施例７）
トップコート層１４の材料組成に、（Ｄ）成分として、トリアゾール系紫外線吸収剤（ＴＩＮＵＶＩＮ３８４−２；ＢＡＳＦ製）４．７質量部、トリアジン系紫外線吸収剤（ＴＩＮＵＶＩＮ４００；ＢＡＳＦ製）５．３質量部を更に配合した点を除き、上記実施例１と同様の方法により実施例７の光反射部材１が作成された。
【００６４】
（実施例８）
トップコート層１４の材料組成に、（Ｄ）成分として、トリアゾール系紫外線吸収剤（ＴＩＮＵＶＩＮ３８４−２；ＢＡＳＦ製）０．２６質量部、トリアジン系紫外線吸収剤（ＴＩＮＵＶＩＮ４００；ＢＡＳＦ製）０．２９質量部を更に配合した点を除き、上記実施例１と同様の方法により実施例８の光反射部材１が作成された。
【００６５】
（実施例９）
トップコート層１４の材料組成に、（Ｅ）成分として、有機スルホン酸（ＣＡＴ６０００；三井化学製、不揮発分４０％）０．５質量部を更に配合した点を除き、上記実施例１と同様の方法により実施例９の光反射部材１が作成された。
【００６６】
（実施例１０）
トップコート層１４の材料組成に、（Ｅ）成分として、有機スルホン酸（ＣＡＴ６０００；三井化学製）４質量部を更に配合した点を除き、上記実施例１と同様の方法により実施例１０の光反射部材１が作成された。
【００６７】
（実施例１１）
トップコート層１４の材料組成に、（Ｅ）成分として、有機スルホン酸（ＣＡＴ６０００；三井化学製）０．１質量部を更に配合した点を除き、上記実施例１と同様の方法により実施例１１の光反射部材１が作成された。
【００６８】
（実施例１２）
トップコート層１４の材料組成に、（Ｆ）成分として、フッ素樹脂（ＺＸ００１；富士化成工業製、不揮発分３５％）４５質量部を更に配合した点を除き、上記実施例１と同様の方法により実施例１２の光反射部材１が作成された。
【００６９】
（実施例１３）
トップコート層１４の材料組成に、（Ｆ）成分として、フッ素樹脂（ＺＸ００１；富士化成工業製）１３５質量部を更に配合した点を除き、上記実施例１と同様の方法により実施例１３の光反射部材１が作成された。
【００７０】
（実施例１４）
トップコート層１４の材料組成に、（Ｆ）成分として、フッ素樹脂（ＫＤ２２０；関東電化工業製、不揮発分３０％）５０質量部を更に配合した点を除き、上記実施例１と同様の方法により実施例１４の光反射部材１が作成された。
【００７１】
（実施例１５）
トップコート層１４の材料組成における（Ｂ）成分のメラミン樹脂として、メチル化メラミン樹脂（サイメル３０３；サイテック製、不揮発分１００％）１７質量部を配合し、（Ｆ）成分として、有機スルホン酸（ＣＡＴ６０００；三井化学製）０．５質量部を更に配合した点を除き、上記実施例１と同様の方法により実施例１５の光反射部材１が作成された。
【００７２】
（実施例１６）
トップコート層１４の材料組成における（Ｃ）成分のエポキシ基を有するシラン化合物として、ＫＢＭ４０３の代わりに、マープルーフＧ−０１１００（日油製、不揮発分１００％）２質量部を配合した点を除き、上記実施例１と同様の方法により実施例１６の光反射部材１が作成された。
【００７３】
（実施例１７）
トップコート層１４の材料組成に、（Ｆ）成分として、フッ素樹脂（ＫＤ２２０；関東電化工業製）の配合を１５０質量部とした点を除き、上記実施例１と同様の方法により実施例１７の光反射部材１が作成された。
【００７４】
（実施例１８）
トップコート層１４の材料組成における（Ｃ）成分のエポキシ基を有するシラン化合物として、ＫＢＭ４０３の代わりにマープルーフＧ−０１１００（日油製）４．５質量部を配合した点を除き、上記実施例１と同様の方法により実施例１８の光反射部材１が作成された。
【００７５】
（実施例１９）
トップコート層１４の材料組成における（Ｃ）成分のエポキシ基を有するシラン化合物として、ＫＢＭ４０３の代わりにマープルーフＧ−０１１００（日油製）０．０８質量部を配合した点を除き、上記実施例１と同様の方法により実施例１９の光反射部材１が作成された。
【００７６】
（実施例２０）
トップコート層１４の材料組成に、その他の成分として、シリカ系粒子（サイリシア４３０；富士シリシア製）２質量部を更に配合した点を除き、上記実施例１と同様の方法により実施例２０の光反射部材１が作成された。
【００７７】
（実施例２１）
トップコート層１４の材料組成に、その他の成分として、アクリル系粒子（ＭＢＸ−５；積水ポリマー製）２質量部を更に配合した点を除き、上記実施例１と同様の方法により実施例２１の光反射部材１が作成された。
【００７８】
（実施例２２）
トップコート層１４の材料組成に、（Ｇ）成分として、ヒンダードアミン系光安定剤（ＴＩＮＵＶＩＮ１２３；ＢＡＳＦ製、不揮発分１００％）２質量部を更に配合した点を除き、上記実施例７と同様の方法により実施例２２の光反射部材１が作成された。
【００７９】
（実施例２３）
トップコート層１４の材料組成に、（Ｇ）成分として、ベンゾエート系光安定剤（ＴＩＮＵＶＩＮ１２０；ＢＡＳＦ製、不揮発分１００％）２質量部を更に配合した点を除き、上記実施例７と同様の方法により実施例２３の光反射部材１が作成された。
【００８０】
（実施例２４）
トップコート層１４の材料組成に、（Ｇ）成分として、ヒンダードアミン系光安定剤（ＴＩＮＵＶＩＮ１２３；ＢＡＳＦ製、不揮発分１００％）６質量部を更に配合した点を除き、上記実施例７と同様の方法により実施例２４の光反射部材１が作成された。
【００８１】
（実施例２５）
トップコート層１４の材料組成に、（Ｇ）成分として、ベンゾエート系光安定剤（ＴＩＮＵＶＩＮ１２０；ＢＡＳＦ製、不揮発分１００％）６質量部を更に配合した点を除き、上記実施例７と同様の方法により実施例２５の光反射部材１が作成された。
【００８２】
次に、上記実施例１〜２５と対比される比較例１〜１１を説明する。なお、比較例１〜８の材料組成を下記の表５に、実施例９〜１１の材料組成を下記の表６に示す。
【００８３】
（比較例１）
トップコート層１４の材料組成における（Ｂ）成分のブチル化メラミン樹脂（ユーバン２２５；三井化学製）の配合を８０質量部とした点を除き、上記実施例１と同様の方法により比較例１の光反射部材が作成された。
【００８４】
（比較例２）
トップコート層１４の材料組成における（Ｂ）成分のブチル化メラミン樹脂（ユーバン２２５；三井化学製）を１０質量部の配合とした点を除き、上記実施例１と同様の方法により比較例２の光反射部材が作成された。
【００８５】
（比較例３）
トップコート層１４の材料組成における（Ｂ）成分のブチル化メラミン樹脂（ユーバン２２５；三井化学製）を添加しなかった点を除き、上記実施例１と同様の方法により比較例３の光反射部材が作成された。
【００８６】
（比較例４）
トップコート層１４の材料組成における（Ｃ）成分のエポキシ基を有するシラン化合物（ＫＢＭ４０３；信越化学製）の配合を６質量部とした点を除き、上記実施例１と同様の方法により比較例４の光反射部材が作成された。
【００８７】
（比較例５）
トップコート層１４の材料組成における（Ｃ）成分のエポキシ基を有するシラン化合物（ＫＢＭ４０３；信越化学製）の配合を０．０４質量部とした点を除き、上記実施例１と同様の方法により比較例５の光反射部材が作成された。
【００８８】
（比較例６）
トップコート層１４の材料組成における（Ｃ）成分のエポキシ基を有するシラン化合物（ＫＢＭ４０３；信越化学製）を添加しなかった点を除き、上記実施例１と同様の方法により比較例６の光反射部材が作成された。
【００８９】
（比較例７）
トップコート層１４の材料組成に、（Ｄ）成分として、トリアゾール系紫外線吸収剤（ＴＩＮＵＶＩＮ３８４−２；ＢＡＳＦ製）６．３質量部と、トリアジン系紫外線吸収剤（ＴＩＮＵＶＩＮ４００；ＢＡＳＦ製）７．１質量部とを更に配合した点を除き、上記実施例１と同様の方法により比較例７の光反射部材が作成された。
【００９０】
（比較例８）
トップコート層１４の材料組成に、（Ｅ）成分として、有機スルホン酸（ＣＡＴ６０００；三井化学製）６質量部を更に配合した点を除き、上記実施例１と同様の方法により比較例８の光反射部材が作成された。
【００９１】
（比較例９）
トップコート層１４の材料組成に、（Ｆ）成分として、フッ素樹脂（ＺＸ００１；富士化成工業製）１５０質量部を更に配合した点を除き、上記実施例１と同様の方法により比較例９の光反射部材が作成された点を除き、上記実施例１と同様の方法により比較例１１の光反射部材が作成された。
【００９２】
（比較例１０）
トップコート層１４の組成材料として、ラッカー型のアクリル樹脂（Ａ−１９０；ＤＩＣ製、不揮発分５０％）を用いた。
【００９３】
（比較例１１）
トップコート層１４の材料として、ストレートシリコーン樹脂（ＳＨ−８０４；東レダウコーニング製）を用いた点を除き、上記実施例１と同様の方法により比較例１１の光反射部材が作成された。
【００９４】
上述のようにして作成された各実施例及び比較例に係る光反射部材について、反射率測定、沸騰水に浸漬した後の密着性試験、耐熱性試験、耐光性試験、耐食性試験、耐ガスバリア性試験を実施した。以下にそれらの試験方法を示す。なお、下記の表１〜表６に、各試験の評価結果を示す
【００９５】
各光反射部材（サンプル）の反射率として、日立ハイテクノロジー製自記分光光度計Ｕ−４０００を用いて５５５ｎｍの反射率を測定した。
（判定基準）
８０％以上：○
８０％未満：×
【００９６】
沸騰水浸漬後の密着性試験は、ホットプレート上にステンレス製の２０Ｌの容器内に置き、その中で水を沸騰させて、サンプルを１時間浸漬した後に、１ｍｍ間隔で縦横に１１本カッターナイフで刻みを入れた後、粘着テープで剥離されないサンプル表面の割合を評価した。
（判定基準）
１００/１００  ：○
５１〜９９/１００  ：△
０〜５０/１００  ：×
【００９７】
耐熱試験は、１５０℃に保持した熱風循環槽中にサンプルを放置し、３０日後、及び４５０日後の反射率を測定した。
（判定基準）
８０％以上：○
８０％未満：×
【００９８】
耐光試験は、１２０℃雰囲気中で水銀灯を点灯させた状態でサンプルを放置し、３０日後、及び４５０日後の反射率を測定した。
（判定基準）
８０％以上：○
８０％未満：×
【００９９】
耐食性試験は、ＪＩＳ  Ｚ  ２３７１塩水噴霧試験方法に準拠して、塩水噴霧試験（塩水濃度５％、８時間噴霧、１６時間休止）を７サイクル実施した後、サンプルを取り出して反射率を測定した。
（判定基準）
８０％以上：○
８０％未満：×
【０１００】
ガスバリア性試験は、硫化カリウムを１ｇとサンプル管に入れた水１０ｇをデシケータ中にサンプルと友荷を入れ、９０度に保った状態で２４時間後、及び２００時間後に取り出し、反射率を測定した。
（判定基準）
８０％以上：○
８０％未満：×
【０１０１】
耐変色性試験は、１００ｍｍ角のアルマイト板上に樹脂組成物の厚さが１００μｍになるように形成されたサンプルを、１２０℃雰囲気中で水銀灯を点灯させた状態で１００日間放置し、初期に対する色差を分光側色系で測定し、ΔＥａｂで評価した。
（判定基準）
１未満：◎
１以上、３未満：○
３以上、５未満：△
５以上：×
【０１０２】
【表１】
2012020793.tif 000003
【０１０３】
【表２】
2012020793.tif 000004
【０１０４】
【表３】
2012020793.tif 000005
【０１０５】
【表４】
2012020793.tif 000006
【０１０６】
【表５】
2012020793.tif 000007
【０１０７】
【表６】
2012020793.tif 000008
【０１０８】
実施例１〜３，１５及び比較例１〜３の対比により以下のことが示された。（Ｂ）成分は、（Ａ）成分のアクリル樹脂の固形分１００質量部に対して、メラミン樹脂が２０〜８０質量部であることが好ましく、２０〜６５質量部であることがより好ましい。特に、比較例３から明らかなように、（Ｂ）成分を含まない場合、耐熱性、耐光性及びガスバリア性が著しく低下する。また、実施例１，４，５，１６，１８，１９及び比較例４〜６を対比したところ、（Ｃ）成分は、（Ａ）成分のアクリル樹脂の固形分１００質量部に対して、エポキシ基を有するシラン化合物又はアクリル樹脂が０．０８〜１０質量部であることが好ましく、１〜４．５質量部であることがより好ましい。特に、比較例６から明らかなように、（Ｃ）成分を含まない場合、密着性が著しく低下する。
【０１０９】
更に、実施例６〜８及び比較例７の対比により以下のことが示された。（Ｄ）成分は、（Ａ）成分のアクリル樹脂の固形分１００質量部に対して、トリアゾール系、トリアジン系紫外線吸収剤のいずれか一方又は両方を合計で０．１〜２０質量部であることが好ましく、０．５５〜１０質量部であることがより好ましい。
【０１１０】
また、実施例１，９〜１１及び比較例８の対比により以下のことが示された。（Ｅ）成分は、（Ａ）成分のアクリル樹脂の固形分１００質量部に対して、有機スルホン酸が０．１〜１０質量部であることが好ましく、０．１〜４質量部であることがより好ましい。この（Ｅ）成分を含むことにより、ガスバリア性が向上する。
【０１１１】
更に、実施例１２〜１４，１７及び比較例９の対比により以下のことが示された。（Ｆ）成分は、（Ａ）のアクリル樹脂の固形分１００質量部に対して、フルオロアルキレン基又はパーフルオロアルキル基を骨格中に有し、架橋部位として水酸基を有するフッ素樹脂が１〜１５０質量部であることが好ましく、４５〜１３５質量部であることがより好ましい。この（Ｆ）成分を含むことにより、耐熱性及び耐光性が向上する。
【０１１２】
また、実施例２０，２１は、他の成分として、シリカ系粒子又はアクリル系粒子を含有することにより光拡散性が向上した。ここでは光拡散性の評価については行っていない。これらの実施例では、僅かながらガスバリア性が向上した。比較例１０，１１は、実施例１〜２１とは主要構成が異なるが、これらのガスバリア性は低い。
【０１１３】
実施例２２，２３は、（Ｇ）成分として光安定剤を、（Ａ）成分の固形分に対して４％含有することにより、実施例７よりも更に耐変色性が向上している。樹脂組成物が光や熱に曝されることによって樹脂中に発生するラジカルが失活し、樹脂が化学的に安定化するので、樹脂の変色が少なくなる。
【０１１４】
実施例２４、２５は、（Ｇ）成分として光安定剤を、（Ａ）成分の固形分に対して１２％含有したものであり、実施例２２，２３に比べると、ガスバリア性が低下したが、優れた耐変色性を発現した。ガスバリア性の維持性を十分に確保する為には、光安定剤（Ｇ）成分の添加量は、（Ａ）のアクリル樹脂の固形分１００部に対して、０．１〜１０質量部であることが好ましい。
【０１１５】
なお、本発明は、上記実施形態に限らず種々の変形が可能である。例えば、トップコート層１４を複数層とし、夫々のトップコート層１４に上記複数の異なる透光性樹脂塗膜組成物を個別に用いてもよい。また、上記実施形態においては、透光性樹脂塗膜組成物をトップコート層１４に用いたが、アンダーコート層１２に用いてもよい。また、光反射層１３とトップコート層１４との間に金属層１６が形成される例を示したが、この金属層１６に代えて又は加えて、例えば、光拡散層や膜厚調整層等といった別の層が形成されてもよい。
【０１１６】
本願は日本国特許出願２０１０−１７９７６１号に基づいており、その内容は上記特許出願の明細書及び図面を参照することによって本願発明に組み込まれる。
【符号の説明】
【０１１７】
１    光反射部材
２    照明器具
３    光源
１１    基材
１２    アンダーコート層
１３    光反射層
１４    トップコート層
１５    シリカ系粒子又はアクリル系粒子
【図１】
2012020793.tif 000009
【図２】
2012020793.tif 000010
【図３】
2012020793.tif 000011
【図４】
2012020793.tif 000012
【国際調査報告】
2012020793.tif 000013
2012020793.tif 000014
2012020793.tif 000015
2012020793.tif 000016